만약 용융 된 액체 리튬 ( 40 ) 이 에칭 된 홈 ( 20 ) 의 높이 를 넘 게 되 는 경우 , 도 4 에 도시 된 순수 리튬 전극 을 적용 하 여 단 셀 을 제작 하 고 , 도 7 의 방전 시험기 를 이용 하 여 500 ℃ 에서 순수 리튬 전극 의 특성 을 평가 할 때 , 단 셀 에 일정 한 가압 력 이 가해 지 게 되 므로 액체 리튬 ( 40 ) 이 용융 되 어 외부 로 누액 되 면 단 셀 시험 중 양극 과 의 접촉 으로 단락 이 발생 하 여 성능 을 저하 시킬 뿐 만 아니 라 폭발 을 유발 할 수 있 으므로 바람직 하 지 않 다 . 따라서 , 홈 에 삽입 되 는 고체 리튬 ( 30 ) 의 양 은 요구 하 고자 하 는 방전 특성 에 따라 적절 한 양 으로 선택 될 수 있 다 .